(57)【要約】  本発明は、移動度、ｏｎ／ｏｆｆ比に優れ、更にはゲート電圧の閾値が繰り返しでシフトすることのない薄膜トランジスタを簡便で生産効率の高い方法で製造することであり、その製造方法は、基板上にゲート電極、ゲート絶縁層、ソース電極及びドレイン電極、半導体層を有する薄膜トランジスタの製造方法において、半導体層が酸化物半導体の前駆体を用いた塗布プロセスで形成された膜からなり、ゲート絶縁層が塗布プロセスから形成されることを特徴とする。【特許請求の範囲】
【請求項１】
基板上にゲート電極、ゲート絶縁層、ソース電極及びドレイン電極、半導体層を有する薄膜トランジスタの製造方法において、該半導体層が酸化物半導体の前駆体を用いた塗布プロセスで形成された膜からなり、該ゲート絶縁層が塗布プロセスから形成されることを特徴とする薄膜トランジスタの製造方法。
【請求項２】
前記酸化物半導体がアモルファス酸化物半導体からなることを特徴とする請求項１に記載の薄膜トランジスタの製造方法。
【請求項３】
前記酸化物半導体が亜鉛またはインジウムを含む酸化物半導体からなることを特徴とする請求項１または２に記載の薄膜トランジスタの製造方法。
【請求項４】
前記亜鉛またはインジウムを含む酸化物半導体が亜鉛−インジウム、亜鉛−ガリウムまたはインジウム−ガリウムの内のいずれかを含む酸化物半導体であることを特徴とする請求項３に記載の薄膜トランジスタの製造方法。
【請求項５】
前記亜鉛−インジウムを含む酸化物半導体が亜鉛−インジウム−Ｍ（Ｍ：ガリウムまたはアルミニウム）であることを特徴とする請求項４に記載の薄膜トランジスタの製造方法。
【請求項６】
前記酸化物半導体の前駆体にマイクロ波照射を行うことを特徴とする請求項１〜５のいずれか１項に記載の薄膜トランジスタの製造方法。
【請求項７】
前記マイクロ波照射がゲート絶縁層と接触している状態で半導体層及びゲート絶縁層に行われることを特徴とする請求項６に記載の薄膜トランジスタの製造方法。
【請求項８】
前記ゲート絶縁層が無機高分子材料の塗布膜から形成されたものであることを特徴とする請求項１〜７のいずれか１項に記載の薄膜トランジスタの製造方法。
【請求項９】
前記無機高分子材料の塗布膜がポリシラザンの塗布膜を転化して得られたＳｉＯ２膜であることを特徴とする請求項８に記載の薄膜トランジスタの製造方法。
【請求項１０】
前記ゲート絶縁層が無機高分子材料を少なくとも２回積層塗布することにより形成された膜であることを特徴とする請求項８または９に記載の薄膜トランジスタの製造方法。
【請求項１１】
前記積層塗布において、少なくとも２層目を積層する前に１層目の塗布膜に転化処理を施すことを特徴とする請求項１０に記載の薄膜トランジスタの製造方法。
【請求項１２】
請求項１〜１１のいずれか１項に記載の薄膜トランジスタの製造方法で製造したことを特徴とする薄膜トランジスタ。
【発明の詳細な説明】
【技術分野】
【０００１】
本発明は、簡便な溶液、低温、大気圧プロセスを用いることで生産効率が高く、フレキシブル基板上に形成可能な薄膜トランジスタの製造方法、また酸化物半導体を用いることにより得られる高性能で、安定性の高い薄膜トランジスタに関するものである。
【背景技術】
【０００２】
近年、酸化物半導体を用いた薄膜トランジスタ（ＴＦＴ）の技術が多く知られるようになり、中でも、Ｉｎ−Ｇａ−Ｚｎ−Ｏの組成を持つ金属酸化物が薄膜トランジスタの半導体として優れていることがわかってきた（例えば、特許文献１〜３参照）。【０００３】
しかし、これらの多くは半導体の形成にスパッタなどの真空プロセスや高温処理が必要であり、簡便で生産性の高い方法はあまり知られていないのが現状である。一方、溶液プロセスで酸化物半導体層を形成する方法が開示（例えば、特許文献４参照）されているものの、ゲート絶縁層は高温あるいは真空プロセスで形成されており、半導体層、ゲート絶縁層のいずれも溶液プロセスで形成することで、簡便、低温、大気圧下の形成を可能にし、且つ優れたトランジスタ性能を有する薄膜トランジスタは、これまで全く開示されていなかった。
【先行技術文献】
【特許文献】
【０００４】
【特許文献１】特開２００６−１６５５２７号公報
【特許文献２】特開２００６−１６５５２８号公報
【特許文献３】特開２００７−７３７０５号公報
【特許文献４】特開２００１−２４４４６４号公報
【発明の概要】
【発明が解決しようとする課題】
【０００５】
本発明の目的は、移動度、ｏｎ／ｏｆｆ比に優れ、更にはゲート電圧の閾値が繰り返しでシフトすることのない薄膜トランジスタを簡便で生産効率の高い方法で製造することである。
【課題を解決するための手段】
【０００６】
本発明の上記目的は、以下の手段により達成される。【０００７】
１．基板上にゲート電極、ゲート絶縁層、ソース電極及びドレイン電極、半導体層を有する薄膜トランジスタの製造方法において、該半導体層が酸化物半導体の前駆体を用いた塗布プロセスで形成された膜からなり、該ゲート絶縁層が塗布プロセスから形成されることを特徴とする薄膜トランジスタの製造方法。【０００８】
２．前記酸化物半導体がアモルファス酸化物半導体からなることを特徴とする前記１に記載の薄膜トランジスタの製造方法。【０００９】
３．前記酸化物半導体が亜鉛またはインジウムを含む酸化物半導体からなることを特徴とする前記１または２に記載の薄膜トランジスタの製造方法。【００１０】
４．前記亜鉛またはインジウムを含む酸化物半導体が亜鉛−インジウム、亜鉛−ガリウムまたはインジウム−ガリウムの内のいずれかを含む酸化物半導体であることを特徴とする前記３に記載の薄膜トランジスタの製造方法。【００１１】
５．前記亜鉛−インジウムを含む酸化物半導体が亜鉛−インジウム−Ｍ（Ｍ：ガリウムまたはアルミニウム）であることを特徴とする前記４に記載の薄膜トランジスタの製造方法。【００１２】
６．前記酸化物半導体の前駆体にマイクロ波照射を行うことを特徴とする前記１〜５のいずれか１項に記載の薄膜トランジスタの製造方法。【００１３】
７．前記マイクロ波照射がゲート絶縁層と接触している状態で半導体層及びゲート絶縁層に行われることを特徴とする前記６に記載の薄膜トランジスタの製造方法。【００１４】
８．前記ゲート絶縁層が無機高分子材料の塗布膜から形成されたものであることを特徴とする前記１〜７のいずれか１項に記載の薄膜トランジスタの製造方法。【００１５】
９．前記無機高分子材料の塗布膜がポリシラザンの塗布膜を転化して得られたＳｉＯ２膜であることを特徴とする前記８に記載の薄膜トランジスタの製造方法。【００１６】
１０．前記ゲート絶縁層が無機高分子材料を少なくとも２回積層塗布することにより形成された膜であることを特徴とする前記８または９に記載の薄膜トランジスタの製造方法。【００１７】
１１．前記積層塗布において、少なくとも２層目を積層する前に１層目の塗布膜に転化処理を施すことを特徴とする前記１０に記載の薄膜トランジスタの製造方法。【００１８】
１２．前記１〜１１のいずれか１項に記載の薄膜トランジスタの製造方法で製造したことを特徴とする薄膜トランジスタ。
【発明の効果】
【００１９】
本発明により、移動度、ｏｎ／ｏｆｆ比に優れ、更にはゲート電圧の閾値が繰り返しでシフトすることのない薄膜トランジスタを簡便で生産効率の高い方法で製造することができた。
【発明を実施するための形態】
【００２０】
以下、本発明を実施するための最良の形態について詳細に説明するが、本発明はこれにより限定されるものではない。
【００２１】
本発明は、基板上にゲート電極、ゲート絶縁層、ソース電極及びドレイン電極、半導体層を有する薄膜トランジスタの製造方法において、半導体層が前駆体の溶液から塗布された酸化物半導体からなり、ゲート絶縁層が溶液から塗布され形成されることを特徴とするものである。
【００２２】
〔酸化物半導体〕
本発明において、酸化物半導体は酸化物半導体の前駆体溶液から形成される。
【００２３】
（酸化物半導体の前駆体）
本発明において、酸化物半導体の前駆体は、加熱または酸化的な分解により金属酸化物半導体に転化する材料である。具体的な材料としては、金属原子含有化合物が挙げられ、金属原子含有化合物としては金属原子を含む、金属塩、ハロゲン化金属化合物、有機金属化合物等を挙げることができる。
【００２４】
金属塩、ハロゲン金属化合物、有機金属化合物の金属としては、Ｌｉ、Ｂｅ、Ｂ、Ｎａ、Ｍｇ、Ａｌ、Ｓｉ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｒｂ、Ｓｒ、Ｙ、Ｚｒ、Ｎｂ、Ｍｏ、Ｃｄ、Ｉｎ、Ｉｒ、Ｓｎ、Ｓｂ、Ｃｓ、Ｂａ、Ｌａ、Ｈｆ、Ｔａ、Ｗ、Ｔｌ、Ｐｂ、Ｂｉ、Ｃｅ、Ｐｒ、Ｎｄ、Ｐｍ、Ｅｕ、Ｇｄ、Ｔｂ、Ｄｙ、Ｈｏ、Ｅｒ、Ｔｍ、Ｙｂ、Ｌｕ等を挙げることができる。
【００２５】
金属塩としては、硝酸塩、硫酸塩、燐酸塩、炭酸塩、酢酸塩または蓚酸塩が好ましく、更に硝酸塩、酢酸塩等を、ハロゲン金属化合物としては、塩化物、ヨウ化物、臭化物等を好適に用いることができる。
【００２６】
有機金属化合物としては金属アルコキシドが好ましく、特に下記の一般式（Ｉ）で示すものが挙げられる。
【００２７】
一般式（Ｉ）  Ｒ１ｘＭＲ２ｙＲ３ｚ
式中、Ｍは金属、Ｒ１はアルキル基、Ｒ２はアルコキシ基、Ｒ３はβ−ジケトン錯体基、β−ケトカルボン酸エステル錯体基、β−ケトカルボン酸錯体基及びケトオキシ基（ケトオキシ錯体基）から選ばれる基であり、金属Ｍの価数をｍとした場合、ｘ＋ｙ＋ｚ＝ｍであり、ｘ＝０〜ｍ、またはｘ＝０〜ｍ−１であり、ｙ＝０〜ｍ、ｚ＝０〜ｍで、いずれも０または正の整数である。
【００２８】
Ｒ１のアルキル基としては、メチル基、エチル基、プロピル基、ブチル基等を挙げることができる。Ｒ２のアルコキシ基としては、メトキシ基、エトキシ基、プロポキシ基、ブトキシ基、３，３，３−トリフルオロプロポキシ基等を挙げることができる。また、アルキル基の水素原子をフッ素原子に置換したものでもよい。
【００２９】
Ｒ３のβ−ジケトン錯体基、β−ケトカルボン酸エステル錯体基、β−ケトカルボン酸錯体基及びケトオキシ基（ケトオキシ錯体基）から選ばれる基としては、β−ジケトン錯体基として、例えば、２，４−ペンタンジオン（アセチルアセトンあるいはアセトアセトンとも言う）、１，１，１，５，５，５−ヘキサメチル−２，４−ペンタンジオン、２，２，６，６−テトラメチル−３，５−ヘプタンジオン、１，１，１−トリフルオロ−２，４−ペンタンジオン等を挙げることができ、β−ケトカルボン酸エステル錯体基として、例えば、アセト酢酸メチルエステル、アセト酢酸エチルエステル、アセト酢酸プロピルエステル、トリメチルアセト酢酸エチル、トリフルオロアセト酢酸メチル等を挙げることができ、β−ケトカルボン酸錯体基として、例えば、アセト酢酸、トリメチルアセト酢酸等を挙げることができ、またケトオキシ基として、例えば、アセトオキシ基（またはアセトキシ基）、プロピオニルオキシ基、ブチリロキシ基、アクリロイルオキシ基、メタクリロイルオキシ基等を挙げることができる。
【００３０】
これらの基の炭素原子数は１８以下が好ましい。また直鎖または分岐のもの、また水素原子をフッ素原子にしたものでもよい。有機金属化合物の中では、分子内に少なくとも１つ以上の酸素を有するものが好ましい。このようなものとしてＲ２のアルコキシ基を少なくとも１つを含有する有機金属化合物、またＲ３のβ−ジケトン錯体基、β−ケトカルボン酸エステル錯体基、β−ケトカルボン酸錯体基及びケトオキシ基（ケトオキシ錯体基）から選ばれる基を少なくとも１つ有する金属化合物が最も好ましい。
【００３１】
金属塩の内では硝酸塩が好ましい。硝酸塩は高純度品が入手しやすく、また使用時の媒体として好ましい水に対する溶解度が高い。硝酸塩としては、硝酸インジウム、硝酸錫、硝酸亜鉛、硝酸ガリウム等が挙げられる。
【００３２】
以上の酸化物半導体の前駆体の内、好ましいのは金属の硝酸塩、ハロゲン金属化合物、金属アルコキシド類である。具体例としては、硝酸インジウム、硝酸亜鉛、硝酸ガリウム、硝酸スズ、硝酸アルミニウム、塩化インジウム、塩化亜鉛、塩化スズ（２価）、塩化スズ（４価）、塩化ガリウム、塩化アルミニウム、トリ−ｉ−プロポキシインジウム、ジエトキシ亜鉛、ビス（ジピバロイルメタナト）亜鉛、テトラエトキシスズ、テトラ−ｉ−プロポキシスズ、トリ−ｉ−プロポキシガリウム、トリ−ｉ−プロポキシアルミニウムなどが挙げられるが、転化反応の進行が良好な点で金属の硝酸塩が最も好ましい。
【００３３】
（酸化物半導体の前駆体薄膜の成膜方法）
これらの酸化物半導体の前駆体となる金属を含有する薄膜を形成するために、本発明においては金属塩、ハロゲン金属化合物、有機金属化合物等を適切な溶媒に溶解した溶液を用いて基板上に連続的に塗設する。溶解性の観点からも、金属化合物として、塩化物、硝酸塩、酢酸塩、金属アルコキシド等を用いることが好ましい。
【００３４】
溶媒としては、水のほか、金属化合物を溶解するものであれば特に制限されるところではないが、水や、エタノール、プロパノール、エチレングリコールなどのアルコール類、テトラヒドロフラン、ジオキサン等のエーテル系、酢酸メチル、酢酸エチル等のエステル系、アセトン、メチルエチルケトン、シクロヘキサノン等のケトン系、ジエチレングリコールモノメチルエーテル等グリコールエーテル系、またアセトニトリルなど、更にキシレン、トルエン等の芳香族炭化水素系溶媒、ｏ−ジクロロベンゼン、ニトロベンゼン、ｍ−クレゾール等の芳香族系溶媒、ヘキサン、シクロヘキサン、トリデカンなどの脂肪族炭化水素溶媒、α−テルピネオール、またクロロホルムや１，２−ジクロロエタン等のハロゲン化アルキル系溶媒、Ｎ−メチルピロリドン、２硫化炭素等を好適に用いることができる。
【００３５】
ハロゲン金属化合物及び／または金属アルコキシドを用いた場合には、比較的極性の高い溶媒が好ましく、中でも、沸点が１００℃以下の水、エタノール、プロパノール等のアルコール類、アセトニトリル、またはこれらの混合物を用いると乾燥温度を低くすることができため、樹脂基板に塗設することが可能となり、より好ましい。特に、水またはアルコール類を５０質量％以上含有すること溶媒が好ましい。
【００３６】
また、溶媒中に金属アルコキシドと種々のアルカノールアミン、α−ヒドロキシケトン、β−ジケトンなどの多座配位子であるキレート配位子を添加すると、金属アルコキシドを安定化したり、カルボン酸塩の溶解度を増加させたりすることができ、悪影響が出ない範囲で添加することが好ましい。
【００３７】
酸化物半導体の前駆体材料を含有する液体を基材上に適用して薄膜を形成する方法としては、スピンコート法、スプレーコート法、ブレードコート法、ディップコート法、キャスト法、バーコート法、ダイコート法など塗布法、また凸版、凹版、平版、スクリーン印刷、インクジェットなどの印刷法等、広い意味での塗布による方法が挙げられる。薄膜の塗布が可能なインクジェット法、スプレーコート法等も好ましい方法である。
【００３８】
成膜する場合、塗布後、５０〜１５０℃程度で溶媒を揮発させることにより金属酸化物前駆体の薄膜が形成される。なお、溶液を滴下する際、基板自体を上記温度に加熱しておくと、塗布、乾燥の二つのプロセスを同時に行えるので好ましい。
【００３９】
（金属の組成比）
好ましい金属の組成比としては、Ｉｎ、Ｓｎの金属塩から選ばれる塩に含有される金属（金属Ａ）と、Ｇａ、Ａｌの金属塩から選ばれる塩に含有される金属（金属Ｂ）と、Ｚｎの金属塩に含有される金属（金属Ｃ＝Ｚｎ）とのモル比率（金属Ａ：金属Ｂ：金属Ｃ）が、以下の関係式を満たすことが好ましい。
【００４０】
金属Ａ：金属Ｂ：金属Ｃ＝１：０〜２：０〜５
である。
【００４１】
また、前駆体薄膜の膜厚は１〜２００ｎｍ、より好ましくは５〜１００ｎｍである。
【００４２】
（アモルファス酸化物）
熱酸化によって形成される酸化物半導体としては、単結晶、多結晶、アモルファスのいずれの状態も使用可能だが、好ましくはアモルファスの薄膜である。
【００４３】
酸化物半導体の前駆体となる金属化合物材料から形成された、本発明に係る金属酸化物であるアモルファス酸化物の電子キャリア濃度は１０１８／ｃｍ３未満が実現されていればよい。電子キャリア濃度は室温で測定する場合の値である。室温とは、例えば、２５℃であり、具体的には０℃から４０℃程度の範囲から適宜選択される温度である。なお、本発明に係るアモルファス酸化物の電子キャリア濃度は、０℃から４０℃の範囲全てにおいて、１０１８／ｃｍ３未満を充足する必要はない。例えば、２５℃において、キャリア電子密度１０１８／ｃｍ３未満が実現されていればよい。また、電子キャリア濃度を更に下げ、１０１７／ｃｍ３以下、より好ましくは１０１６／ｃｍ３以下にするとノーマリーオフの薄膜トランジスタが歩留まりよく得られる。
【００４４】
電子キャリア濃度の測定は、ホール効果測定により求めることができる。
【００４５】
金属酸化物である半導体の膜厚としては特に制限はないが、得られたトランジスタの特性は半導体膜の膜厚に大きく左右される場合が多く、その膜厚は半導体により異なるが、一般に１μｍ以下、特に１０〜３００ｎｍが好ましい。
【００４６】
本発明においては、前駆体材料、組成比、製造条件などを制御して、例えば、電子キャリア濃度を１０１２／ｃｍ３以上１０１８／ｃｍ３未満とする。より好ましくは１０１３／ｃｍ３以上１０１７／ｃｍ３以下、更には１０１５／ｃｍ３以上１０１６／ｃｍ３以下の範囲にすることが好ましい。
【００４７】
（前駆体から酸化物半導体への転化）
本発明において、前駆体溶液から形成した薄膜を酸化物半導体に転化するために、熱酸化、プラズマ酸化、ＵＶオゾン酸化、酸化的な分解反応などの酸化処理を行う必要があるが、熱酸化の１つとしてマイクロ波照射を行うことが好ましい。前駆体薄膜のベーク（熱）処理は、主に乾燥などを目的としたプリベーク処理と転化処理を完結させるためのポストベーク処理とを組み合わせて行うことが好ましい。
【００４８】
ポストベークとしては１００℃以上、好ましくは２００℃以上で３０分程度のポストベークが必要であることが報告されているが、本発明においては、ポストベーク処理として、マイクロ波照射を行えば３００℃以上の高温による長時間での熱処理を必要とせず、低温化、また処理時間の短縮も可能であることがわかった。また、樹脂基板を用いると従来のポストベーク処理においては、３００℃以上の高温が必要であるため基板の変形、変質が起こり適用が難しかったが、マイクロ波照射によれば基板へのダメージがなく実施できる。
【００４９】
ポストベーク処理は、キャリア密度やバンドの最適化を何らかの作用によって行っていると考えられ、その作用機作は明確ではないが、上記の温度以上で４００℃以下、好ましくは３５０度以下、より好ましくは３００℃以下の温度が好ましく、これ以上の高い温度を用いると半導体膜の結晶化が進行すると考えられ、所望の半導体性能の向上が得られない。
【００５０】
本発明において、ポストベーク処理としてはマイクロ波（０．５〜５０ＧＨｚ）照射を用いる。本発明においては、酸化物半導体、またその前駆体となる酸化物薄膜を形成した後、該薄膜に対し電磁波、特にマイクロ波（周波数０．５〜５０ＧＨｚ）を照射してポストベーク処理を行う。
【００５１】
酸化物半導体前駆体薄膜にマイクロ波を照射することで酸化物中の電子が振動し、ジュール熱が発生して薄膜が内部から均一に加熱される。ガラスや樹脂等の基板にはマイクロ波領域に吸収が殆どないため、半導体の基板自体は殆ど発熱せずに半導体薄膜部のみを選択的に加熱することが可能となる。
【００５２】
マイクロ波加熱においては、マイクロ波吸収は吸収が強い物質に集中し、なお且つ非常に短時間で５００〜６００℃にまで昇温することが可能なため、本発明にこの方法を用いた場合に、基板自身には電磁波による加熱の影響を与えず、短時間で薄膜のみを焼成、またポストベーク温度まで昇温することが可能となる。酸化物半導体材料、基板材料によっても変わるが、ポストベークにおける加熱温度、加熱時間は照射するマイクロ波の出力、照射時間で制御することが可能であり、ポストベーク温度である４００℃以下、好ましくは３５０度以下、より好ましくは２００℃以下の温度に薄膜表面がなるよう調整する。
【００５３】
一般的に、マイクロ波とは０．５〜５０ＧＨｚの周波数を持つ電磁波のことを指し、携帯通信で用いられる０．８ＭＨｚ及び１．５ＧＨｚ帯、２ＧＨｚ帯、アマチュア無線、航空機レーダー等で用いられる１．２ＧＨｚ帯、電子レンジ、構内無線、ＶＩＣＳ等で用いられる２．４ＧＨｚ帯、船舶レーダー等に用いられる３ＧＨｚ帯、その他ＥＴＣの通信に用いられる５．６ＧＨｚなどは全てマイクロ波の範疇に入る電磁波である。
【００５４】
一方で、金属にマイクロ波を照射すると自由電子が高い周波数で運動を始めるためアーク放電が発生し、加熱できないことも良く知られており、本発明は酸化物半導体のみを選択的に短時間で均一に、加熱できる。
【００５５】
酸化物半導体前駆体にマイクロ波を照射を行って後加熱処理を行う方法は、短時間で選択的に焼成反応を進行させる方法である。但し、熱伝導により少なからず基材にも熱が伝わるため、特に樹脂基板の様な耐熱性の低い基材の場合は、マイクロ波の出力、照射時間、更には照射回数を制御することで基板温度が５０〜２００℃、前駆体を含有する薄膜の表面温度が２００〜４００℃になる様に処理することもできる。薄膜表面の温度、基板の温度等は熱電対を用いた表面温度計、また非接触の表面温度計により測定が可能である。
【００５６】
また、本発明において、マイクロ波の照射は、半導体層が後述する本発明に係るゲート絶縁層と接触している状態で行われることが高性能トランジスタを得る上でより好ましい。
【００５７】
次いで、以下、薄膜トランジスタを構成する他の各要素について説明する。
【００５８】
〔電極〕
本発明において、ＴＦＴ素子を構成するソース電極、ドレイン電極、ゲート電極等の電極に用いられる導電性材料としては、電極として実用可能なレベルでの導電性があればよく、特に限定されず、白金、金、銀、ニッケル、クロム、銅、鉄、錫、アンチモン鉛、タンタル、インジウム、パラジウム、テルル、レニウム、イリジウム、アルミニウム、ルテニウム、ゲルマニウム、モリブデン、タングステン、また、例えば、酸化スズ・アンチモン、酸化インジウム・スズ（ＩＴＯ）、フッ素ドープ酸化亜鉛等の電磁波吸収能をもつ電極材料、亜鉛、炭素、グラファイト、グラッシーカーボン、銀ペースト及びカーボンペースト、リチウム、ベリリウム、ナトリウム、マグネシウム、カリウム、カルシウム、スカンジウム、チタン、マンガン、ジルコニウム、ガリウム、ニオブ、ナトリウム、ナトリウム−カリウム合金、マグネシウム、リチウム、アルミニウム、マグネシウム／銅混合物、マグネシウム／銀混合物、マグネシウム／アルミニウム混合物、マグネシウム／インジウム混合物、アルミニウム／酸化アルミニウム混合物、リチウム／アルミニウム混合物等が用いられる。
【００５９】
また、導電性材料として、導電性ポリマーや金属微粒子などを好適に用いることができる。
【００６０】
金属微粒子を含有する分散物としては、例えば、公知の導電性ペーストなどを用いてもよいが、好ましくは粒子径が１〜５０ｎｍ、好ましくは１〜１０ｎｍの金属微粒子を含有する分散物である。金属微粒子から電極を形成するには、前述の方法を同様に用いることができ、金属微粒子の材料としては上記の金属を用いることができる。
【００６１】
（電極等の形成方法）
電極の形成方法としては、上記を原料として、マスクを介して蒸着やスパッタリング等の方法を用いて形成する方法、また蒸着やスパッタリング等の方法により形成した導電性薄膜を公知のフォトリソグラフ法やリフトオフ法を用いて電極形成する方法、アルミニウムや銅などの金属箔上に熱転写、インクジェット等により、レジストを形成しエッチングする方法がある。また、導電性ポリマーの溶液あるいは分散液、金属微粒子を含有する分散液等を直接インクジェット法によりパターニングしてもよいし、塗工膜からリソグラフやレーザーアブレーションなどにより形成してもよい。更に、導電性ポリマーや金属微粒子を含有する導電性インク、導電性ペーストなどを凸版、凹版、平版、スクリーン印刷などの印刷法でパターニングする方法も用いることができる。
【００６２】
また、ソース、ドレイン、またゲート電極等、またゲートバスライン、ソースバスライン等を、エッチングまたはリフトオフ等感光性樹脂等を用いた金属薄膜のパターニングなしに形成する方法として、無電解メッキ法による方法が知られている。
【００６３】
無電解メッキ法による電極の形成方法に関しては、特開２００４−１５８８０５号公報にも記載されたように、電極を設ける部分にメッキ剤と作用して無電解メッキを生じさせるメッキ触媒を含有する液体を、例えば、印刷法（インクジェット印刷含む）によってパターニングした後に、メッキ剤を電極を設ける部分に接触させる。そうすると、前記触媒とメッキ剤との接触により無電解メッキが施されて、電極パターンが形成されるというものである。無電解メッキの触媒とメッキ剤の適用を逆にしてもよく、またパターン形成をどちらで行ってもよいが、メッキ触媒パターンを形成し、これにメッキ剤を適用する方法が好ましい。
【００６４】
印刷法としては、例えば、スクリーン印刷、平版、凸版、凹版またインクジェット法による印刷などが用いられる。
【００６５】
本発明に係るソース、あるいはドレイン電極の電極材料、また形成方法としては、塗布あるいは印刷法等のウェットプロセスにより、容易に成膜が可能な流動性電極材料を用いて形成されることが好ましい。流動性電極材料としては、公知の導電性ペーストなどを用いてもよいが、平均粒子径は１〜３００ｎｍの金属微粒子分散物が好ましく、更に中でも、粒子径が１〜５０ｎｍ、好ましくは１〜１０ｎｍの金属微粒子を含有する分散物である金属ナノ微粒子分散液等が挙げられる。また、導電性ポリマー溶液、分散液等を好適に用いることができる。
【００６６】
このような金属微粒子の分散物の作製方法として、ガス中蒸発法、スパッタリング法、金属蒸気合成法などの物理的生成法や、コロイド法、共沈法などの、液相で金属イオンを還元して金属微粒子を生成する化学的生成法が挙げられるが、好ましくは、特開平１１−７６８００号公報、同１１−８０６４７号公報、同１１−３１９５３８号公報、特開２０００−２３９８５３号公報等に示されたコロイド法、特開２００１−２５４１８５号公報、同２００１−５３０２８号公報、同２００１−３５２５５号公報、同２０００−１２４１５７号公報、同２０００−１２３６３４号公報、特許第２５６１５３７号公報などに記載されたガス中蒸発法により製造された金属微粒子の分散物である。
【００６７】
導電性ポリマーや金属微粒子を含有する導電性インク、導電性ペーストなどを凸版、凹版、平版、スクリーン印刷などの印刷法により適用する方法を用いることができる。
【００６８】
印刷等により基板上に適用後、１５０〜４５０℃の温度で焼成処理を行うことで融着が進み、低抵抗の電極となる。
【００６９】
〔ゲート絶縁層〕
本発明において、ゲート絶縁層は溶液から形成されることを特徴としているが、溶液から形成可能な材料であればその種類は特に限定されない。ゲート絶縁層を形成する材料としては、無機酸化物、有機化合物皮膜が挙げられるが、溶媒耐性、絶縁性、硬度などの点で無機酸化物がより好ましい。
【００７０】
無機酸化物としては、酸化ケイ素、酸化アルミニウム、酸化タンタル、酸化チタン、酸化スズ、酸化バナジウム、チタン酸バリウムストロンチウム、ジルコニウム酸チタン酸バリウム、ジルコニウム酸チタン酸鉛、チタン酸鉛ランタン、チタン酸ストロンチウム、チタン酸バリウム、フッ化バリウムマグネシウム、チタン酸ビスマス、チタン酸ストロンチウムビスマス、タンタル酸ストロンチウムビスマス、タンタル酸ニオブ酸ビスマス、トリオキサイドイットリウムなどが挙げられる。それらの内好ましいのは、酸化ケイ素、酸化アルミニウム、酸化タンタル、酸化チタンである。
【００７１】
無機酸化物皮膜を溶液から形成する方法としては、無機酸化物の微粒子を任意の有機溶剤あるいは水に必要に応じて界面活性剤などの分散補助剤を用いて分散した液を塗布、乾燥する方法や、酸化物前駆体、例えば、アルコキシド体の溶液を塗布、乾燥する、所謂ゾルゲル法等を用いることができるが、本発明においては、これらのゲート絶縁層として、Ｍ−Ｏ−Ｓｉ（Ｍは金属）結合を含むポリメタロキサン、またはＳｉ−Ｎ結合を含むポリシラザン等の無機高分子材料の薄膜を塗布法（広い意味の）により形成して、これを加熱処理によって、酸化ケイ素及び／または酸化チタンを主成分として含有する無機膜に変換したものが好ましい。
【００７２】
無機高分子材料であるポリメタロキサンの一例としては、前記ＭがＳｉであるＳｉ−Ｏ−Ｓｉ結合を含むポリシロキサン、またＴｉ等を含むポリチタノメタロキサン等が挙げられる。これらの無機高分子材料、例えば、ポリシラザン（パーハイドロポリシラザン）は、ＡＺエレクトロニックマテリアルズ株式会社製、アクアミカＮＰ１１０、ＮＮ１１０等として市場から入手可能である。
【００７３】
また、有機化合物皮膜としては、ポリイミド、ポリアミド、ポリアミドイミド、ポリエーテルイミド、ポリフェニレンエーテル、ポリフェニレンスルファイド、ポリエーテルスルホン、ポリエーテルケトン、ポリフタルアミド、ポリエーテルニトリル、ポリベンズイミダゾール、ポリカルボジイミド、ポリメチルメタクリレート、ポリメタクリルアミド、ニトリルゴム、アクリルゴム、ブチルゴム、ポチエチレンテトラフルオリド、ポリスチレン、ポリエステル、ポリアクリレート、ボリカーボネート、ポリ酢酸ビニル、ポリウレタン、ポリスルホン、ポリビニルフェノール、ポリビニルアルコール、ポリビニルブチラール、ポリアセタール、ポリアリレート、ポリブテン、ポリペンテン、ポリメチルペンテン、ポリブタジエン、ポリイソプレン、シアノエチルプルラン、シアノエチルセルロース、シアノエチルポリビニルアルコール、ポリアクリロニトリル、エチレン−プロピレン共重合体、エチレン−ブテン−ジエン共重合体、エチレン−プロピレン−ジエン共重合体、スチレン−ブタジエン共重合体、あるいは、光ラジカル重合系や光カチオン重合系の光硬化性樹脂、アクリル樹脂、メタクリル樹脂、エポキシ樹脂、シアノ基含有炭化水素樹脂、フェノール樹脂、ノボラック樹脂、メラミン樹脂、ウレア樹脂、あるいはこれらの樹脂を構成するモノマーを含む共重合樹脂等を用いることもできる。
【００７４】
これらの皮膜形成方法としては、スプレーコート法、スピンコート法、ブレードコート法、ディップコート法、キャスト法、ロールコート法、バーコート法、ダイコート法などの塗布による方法、印刷やインクジェットなどのパターニングによる方法などの塗布プロセスが挙げられる。
【００７５】
無機酸化物皮膜と有機酸化物皮膜は積層して併用することができる。また、これら絶縁膜の膜厚としては一般に５０ｎｍ〜３μｍ、好ましくは１００ｎｍ〜１μｍである。
【００７６】
（無機高分子材料から無機膜への転化）
無機高分子材料から無機膜への転化は加熱処理によって行うのが一般的だが、ＵＶオゾン酸化、Ｏ２プラズマ酸化などによって行うこともでき、熱酸化との組み合わせも効果的である。また、加熱処理は水蒸気あるいは酸素存在下で行うと転化反応の進行が早くて好ましい。
【００７７】
更に本発明において、１層目の薄膜を塗布後、転化処理を行い２層目を塗布というように、塗布、転化を繰り返すことで最終的に必要な膜厚まで積層し、ゲート絶縁層を形成することが転化反応を完全に終結させ、良好な無機膜を得る上でより好ましい。１回に塗布する膜厚は、２００ｎｍ以下が好ましく、１０〜１００ｎｍがより好ましく、１０〜５０ｎｍが更に好ましい。
【００７８】
〔基板〕
基板を構成する支持体材料としては、種々の材料が利用可能であり、例えば、ガラス、石英、酸化アルミニウム、サファイア、チッ化ケイ素、炭化ケイ素などのセラミック基板、シリコン、ゲルマニウム、ガリウム砒素、ガリウム燐、ガリウム窒素など半導体基板、紙、不織布などを用いることができるが、本発明において支持体（基板）は樹脂からなることが好ましく、例えば、プラスチックフィルムを用いることができる。
【００７９】
プラスチックフィルムとしては、例えば、ポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド（ＰＰＳ）、ポリアリレート、ポリイミド（ＰＩ）、ポリアミドイミド（ＰＡＩ）、ボリカーボネート（ＰＣ）、セルローストリアセテート（ＴＡＣ）、セルロースアセテートプロピオネート（ＣＡＰ）等からなるフィルム等が挙げられる。プラスチックフィルムを用いることで、ガラス基板を用いる場合に比べて軽量化を図ることができ、可搬性を高めることができると共に衝撃に対する耐性を向上できる。
【実施例】
【００８０】
以下、実施例により本発明を具体的に説明するが、本発明はこれにより限定されるものではない。【００８１】
実施例１
〔薄膜トランジスタ素子１の作製〕
支持体としてポリエチレンテレフタレートフィルム（厚み２００μｍ）を用い、この上に、先ず５０Ｗ／ｍ２／ｍｉｎの条件でコロナ放電処理を施した。その後、以下のように接着性向上のため下引き層を形成した。【００８２】
（下引き層の形成）
下記組成の塗布液を乾燥膜厚２μｍになるように塗布し、９０℃で５分間乾燥した後、６０Ｗ／ｃｍの高圧水銀灯下１０ｃｍの距離から４秒間硬化させた。【００８３】
ジペンタエリスリトールヘキサアクリレート単量体            ６０ｇ
ジペンタエリスリトールヘキサアクリレート２量体            ２０ｇ
ジペンタエリスリトールヘキサアクリレート３量体以上の成分  ２０ｇ
ジエトキシベンゾフェノンＵＶ開始剤                          ２ｇ
シリコーン系界面活性剤                                      １ｇ
メチルエチルケトン                                        ７５ｇ
メチルプロピレングリコール                                ７５ｇ
更にその層の上に、下記条件で連続的に大気圧プラズマ処理して厚さ５０ｎｍの酸化ケイ素膜を設け、これらの層を下引き層とした。大気圧プラズマ処理装置は、特開２００３−３０３５２０号公報に記載の図６に準じた装置を用いた。【００８４】
（使用ガス）
不活性ガス：ヘリウム９８．２５体積％
反応性ガス：酸素ガス１．５体積％
反応性ガス：テトラエトキシシラン蒸気（ヘリウムガスにてバブリング）０．２５体積％
（放電条件）
高周波電源：１３．５６ＭＨｚ
放電出力：１０Ｗ／ｃｍ２。【００８５】
（電極条件）
電極は、冷却水による冷却手段を有するステンレス製ジャケットロール母材に対して、セラミック溶射によるアルミナを１ｍｍ被覆し、その後、テトラメトキシシランを酢酸エチルで希釈した溶液を塗布乾燥後、紫外線照射により封孔処理を行い、表面を平滑にしてＲｍａｘ５μｍとした誘電体（比誘電率１０）を有するロール電極であり、アースされている。一方、印加電極としては、中空の角型のステンレスパイプに対し上記同様の誘電体を同条件にて被覆した。【００８６】
《ゲート電極の形成》
次いで、ゲート電極を形成する。スパッタ法により厚さ３００ｎｍのアルミニウム皮膜を一面に成膜した後、フォトリソグラフ法によりエッチングしてゲート電極を形成した。【００８７】
《ゲート絶縁層の形成》
ゲート電極上に、アクアミカＮＮ１１０−１０（パーヒドロポリシラザン／キシレン１０質量％溶液：ＡＺエレクトロニックマテリアルズ（株）製）をスピンコート（２０００ｒｐｍ×３０ｓｅｃ）にて塗布、乾燥し、絶縁膜前駆体層を形成した。次いで、２５０℃で１時間大気中で加熱処理を行った後、ＵＶオゾン処理を３０分行い、ポリシラザンから転化した酸化ケイ素膜（２２０ｎｍ）を形成した。【００８８】
《ソース電極、ドレイン電極の形成》
次いで、ソース電極、ドレイン電極を形成する。【００８９】
静電吸引型インクジェット装置による印刷を用い、下記無電解メッキ触媒液をインクとして用い、回転ロール（支持ロール）にはバイアス電圧２０００Ｖの電圧を印加し、更にパルス電圧（４００Ｖ）を重畳させて、ソース、ドレイン電極パターンに従ってインクを吐出した。ノズル吐出口の内径は１０μｍとし、ノズル吐出口と基材とのギャップは５００μｍに保持した。メッキ触媒含有インクとして下記処方のものを用いた。【００９０】
（無電解メッキ触媒液）
可溶性パラジウム塩（塩化パラジウム）    ２０質量％（Ｐｄ２＋濃度１．０ｇ／Ｌ）
イソプロピルアルコール                                １２質量％
グリセリン                                            ２０質量％
２−メチルペンタンチオール                              ５質量％
１，３−ブタンジオール                                  ３質量％
イオン交換水                                          ４０質量％
更に乾燥定着させて、触媒パターンを形成した。【００９１】
次いで、スクリーン印刷法により、下記無電解金メッキ液をインクとして用いてメッキ触媒パターンが形成された領域を含む領域に印刷を行った。メッキ剤がメッキ触媒と接触することでメッキ触媒のパターン上に無電解メッキが施され、金薄膜が形成された。【００９２】
（無電解金メッキ液）
ジシアノ金カリウム                                ０．１モル／Ｌ
蓚酸ナトリウム                                    ０．１モル／Ｌ
酒石酸ナトリウムカリウム                          ０．１モル／Ｌ
上記を溶解し、均一溶液とする。【００９３】
金薄膜が形成された基板表面を、純水で充分に洗浄、乾燥して、絶縁層上にソース電極、ドレイン電極がパターニングされた。【００９４】
次に、電極が形成された基板を酸素ガスを導入したプラズマ放電処理装置（放電出力：４Ｗ／ｃｍ２、エッチングガス組成：アルゴン９９体積％、酸素１体積％、処理時間５秒）中に置き、大気圧プラズマ処理により電極表面に洗浄を施した。【００９５】
《半導体層の形成》
ソース、ドレイン電極が形成された基板上のゲート絶縁層のチャネル領域に、Ｉｎ−Ｇａ−Ｚｎ−Ｏ組成酸化物半導体（Ｉｎ：Ｚｎ：Ｇａ＝１：１：１）の前駆体として、１０質量％硝酸塩の水−エタノール混合液をインクジェットにより堆積後、１５０℃で１０分間プリベークし、更に２５０℃の電気炉でポストベークを行うことでＩＧＺＯ酸化物半導体層を形成した。【００９６】
〔薄膜トランジスタ素子２の作製〕
薄膜トランジスタ素子１の作製において、半導体層の形成を以下のようにした以外は、同様にして薄膜トランジスタ素子２を作製した。【００９７】
《半導体層の形成》
ソース、ドレイン電極が形成された基板上のゲート絶縁層のチャネル領域に、Ｉｎ−Ｇａ−Ｚｎ−Ｏ組成酸化物半導体（Ｉｎ：Ｚｎ：Ｇａ＝１：１：１）の前駆体として、１０質量％硝酸塩の水−エタノール混合液をインクジェットにより堆積後、下記のマイクロ波照射を行った。【００９８】
（マイクロ波照射）
マルチモードタイプの２．４５ＧＨｚマイクロ波照射機（四国計測工業（株）製  μ−ｒｅａｃｔｏｒ）を用いて、大気圧条件で５００Ｗの出力でマイクロ波（２．４５ＧＨｚ）を照射した。マイクロ波の照射中、半導体面側のみ断熱材で保温し、熱電対による表面温度計を用いて、薄膜の表面温度を２５０℃に保ち、３０分間ポストベーク処理を施した。【００９９】
〔薄膜トランジスタ素子３の作製〕
薄膜トランジスタ素子２の作製において、ゲート絶縁層の形成を以下のようにした以外は、同様にして薄膜トランジスタ素子３を作製した。【０１００】
《ゲート絶縁層の形成》
ゲート電極上に、メチルシロキサン系ＳＯＧ（スピンオンガラス）溶液（ハネウエル製ＡＣＣＵＧＬＡＳＳシリーズ、Ｔ−１１）をスピンコート（２０００ｒｐｍ×３０ｓｅｃ）にて塗布、乾燥し、絶縁膜前駆体層を形成した。次いで、２５０℃で１時間大気中で加熱処理を行った後、ＵＶオゾン処理を３０分行い、ポリシロキサンから転化した酸化ケイ素膜を形成した。【０１０１】
〔薄膜トランジスタ素子４の作製〕
薄膜トランジスタ素子２の作製において、ゲート絶縁層の形成を以下のようにした以外は、同様にして薄膜トランジスタ素子４を作製した。【０１０２】
《ゲート絶縁層の形成》
ゲート電極上に以下の組成の溶液をスピンコートにより塗布した（４０００ｒｐｍ）。【０１０３】
（未硬化ＰＶＰ溶液）
ポリ（４−ビニルフェノール）  アルドリッチ製            １０質量％
架橋剤※                                                  ５質量％
２−アセトキシ−１−メトキシプロパン                    ８５質量％
※架橋剤：メチル化ポリメラミン・ホルムアルデヒド共重合体（Ｍｎ＝５１１）の８４質量％１−ブタノール溶液（アルドリッチ製）
次いで、１００℃、２分乾燥、２００℃５分で加熱硬化させ、ポリビニルフェノール膜を形成した。【０１０４】
〔薄膜トランジスタ素子５の作製〕
薄膜トランジスタ素子１の作製において、半導体層の形成を以下のようにした以外は、同様にして薄膜トランジスタ素子５を作製した。【０１０５】
《半導体層の形成》
ソース、ドレイン電極が形成された基板上のゲート絶縁層のチャネル領域に、酸化亜鉛半導体の前駆体として、１０質量％硝酸塩の水−エタノール混合液をインクジェットにより堆積後、１５０℃で１０分間プリベークし、更に２５０℃の電気炉でポストベークを行うことで、ＺｎＯ酸化物半導体層を形成した。【０１０６】
〔薄膜トランジスタ素子６の作製〕
薄膜トランジスタ素子１の作製において、ゲート絶縁層の形成を以下のようにし、半導体層の形成は薄膜トランジスタ素子２と同様に行って、薄膜トランジスタ素子６を作製した。【０１０７】
《ゲート絶縁層の形成》
ゲート電極上に、アクアミカＮＮ１１０−１０（パーヒドロポリシラザン／キシレン２．５質量％溶液：ＡＺエレクトロニックマテリアルズ（株）製）をスピンコート（２０００ｒｐｍ×３０ｓｅｃ）にて塗布、乾燥し、絶縁膜前駆体層を形成した。次いで、２５０℃で１時間大気中で加熱処理を行った後、ＵＶオゾン処理を３０分行い、ポリシラザンから転化した酸化ケイ素膜（５０ｎｍ）を形成した。これを４回繰り返し、２００ｎｍのポリシラザンから転化した酸化ケイ素膜を形成した。【０１０８】
〔薄膜トランジスタ素子７の作製〕
薄膜トランジスタ素子４の作製において、半導体層の形成を以下のようにした以外は、同様にして薄膜トランジスタ素子７を作製した。【０１０９】
《半導体層の形成》
ソース、ドレイン電極が形成された基板上のゲート絶縁層のチャネル領域に、ＩＧＺＯターゲットを用いてスパッタ法によりＩＧＺＯの酸化物半導体層を形成した。【０１１０】
スパッタ条件は下記の通りである。【０１１１】
方式：ＲＦスパッタ（１３．５６ＭＨｚ）
ＲＦパワー：１００Ｗ
放電ギャップ：４０ｍｍ
基板温度：室温
酸素比率：３体積％（アルゴン雰囲気）
成膜レート：２０〜４０ｎｍ／ｍｉｎ。【０１１２】
なお、半導体層の熱処理は行わなかった。【０１１３】
〔薄膜トランジスタ素子８の作製〕
半導体層の形成を薄膜トランジスタ素子７と同様に行った以外は、薄膜トランジスタ素子１と同様にして薄膜トランジスタ素子８を作製した。【０１１４】
〔薄膜トランジスタ素子９の作製〕
ゲート絶縁層を、真空チャンバー中、ＣＶＤにより酸化ケイ素膜（ＳｉＯ２）を形成した以外は、薄膜トランジスタ素子１同様にして薄膜トランジスタ素子９を作製した。【０１１５】
〔薄膜トランジスタ素子１０の作製〕
半導体層の形成を薄膜トランジスタ素子７と同様に行った以外は、薄膜トランジスタ素子９と同様にして薄膜トランジスタ素子１０を作製した。【０１１６】
〔薄膜トランジスタ素子１１の作製〕
半導体層の形成を薄膜トランジスタ素子５と同様に行った以外は、薄膜トランジスタ素子９と同様にして薄膜トランジスタ素子１１を作製した。【０１１７】
〔薄膜トランジスタ素子の評価〕
上記で作製した薄膜トランジスタ素子について、トランジスタ性能として、ドレインバイアスを＋１０Ｖとし、ゲートバイアスを−１０Ｖから＋４０Ｖまで掃引した時のドレイン電流の増加（伝達特性）におけるＩ−Ｖ特性の飽和領域から、移動度（ｃｍ２／Ｖｓ）を見積もり、またドレイン電流値の比率からｏｎ／ｏｆｆ比について評価を行った。【０１１８】
また、上記と同じ条件で繰り返し測定を行い、閾値変動を見た。閾値変動は閾値の最大値と最小値の差で評価し、その差が小さいほど繰り返し変動が小さいと言える。【０１１９】
【表１】
2010044332.tif 000002
【０１２０】
表１より、本発明の薄膜トランジスタ素子は、移動度、ｏｎ／ｏｆｆ比に優れ、更にはゲート電圧の閾値も繰り返しでシフトすることがなかった。【０１２１】
半導体層の形成方法が同じで、本発明の方法ではあるが、ゲート絶縁層の形成方法の異なる本発明の素子１、５と比較の素子９、１１の比較から、本発明によるゲート絶縁層の形成方法が優れており、またゲート絶縁層の形成方法が本発明によるが、半導体層の形成方法の異なる本発明の素子１、２、４と比較の素子７、８の比較から、本発明による半導体層の形成方法が優れていることがわかる。【０１２２】
また、本発明の素子１、５の比較から、半導体材料としてはＩＧＺＯがＺｎＯより優れており、本発明の素子１、２の比較から、半導体層形成方法ではマイクロ波が優れており、本発明の素子２、３の比較から、ゲート絶縁層としてはポリシラザン転化膜が優れており、本発明の素子２、３と本発明の素子４の比較から、ゲート絶縁層としては無機高分子材料がポリマーより優れていることがわかる。【０１２３】
更に、本発明の素子２、６の比較から、ゲート絶縁層の積層塗布を少なくとも２回行うのが好ましいことがわかる。
【国際調査報告】
2010044332.tif 000003
2010044332.tif 000004
2010044332.tif 000005
2010044332.tif 000006